(57)【特許請求の範囲】
【請求項１】
化粧水が含浸される化粧シート用不織布であって、該化粧シート用不織布がセルロース系繊維及び疎水性繊維を含んで構成され、構成繊維の繊維交絡によってシート形態が保たれており、該疎水性繊維が該化粧シート用不織布の表面部分に偏在しており、
前記表面部分は、前記化粧シート用不織布を厚み方向に３等分したときの一面側の領域及び他面側の領域、又は前記化粧シート用不織布を厚み方向に２等分したときの一面側の領域であり、これら各領域における前記疎水性繊維の占有面積率は５０％以上であり、
前記セルロース系繊維と前記疎水性繊維との含有重量比が、セルロース系繊維：疎水性繊維＝６０：４０〜８０：２０である化粧シート用不織布。
【請求項２】
前記セルロース系繊維が脱脂綿繊維である請求項１記載の化粧シート用不織布。
【請求項３】
前記疎水性繊維がポリエステル系又はポリオレフィン系繊維である請求項１又は２記載の化粧シート用不織布。
【請求項４】
前記化粧シート用不織布が、前記セルロース系繊維及び前記疎水性繊維を含む繊維ウエブを水流交絡させることにより得られたものである請求項１〜３の何れか一項に記載の化粧シート用不織布。
【請求項５】
請求項１〜４の何れか一項に記載の化粧シート用不織布に、化粧水が含浸されてなる化粧シート。
【発明の詳細な説明】
【技術分野】
【０００１】
本発明は、化粧水を含浸して使用する化粧シート用不織布に関する。
【背景技術】
【０００２】
美容意識の向上により化粧水による日常の肌の手入れは欠かせないものとなっている。従来、化粧水による肌の手入れは、化粧水を容器から手にとり、あるいはコットン等のシート材に化粧水を含浸させ、手であるいはシート材で肌を軽くたたく（パッティング）することによりなされている。
【０００３】
このパッティング用のシート材として、特許文献１には、コットンで形成され且つウォータージェット噴射によって表面加工されたパック材が複数枚積層されてなる積層体を有し、該積層体の側縁部近防が圧着手段によって剥離可能に接合されてなる化粧用パッティング材が記載されている。この化粧用パッティング材は、化粧水を含浸させ湿潤させてからパッティングした後、一枚毎剥離したパック材を顔面の必要個所に所定時間装着させてパックするものである。
しかし、特許文献１に記載の化粧用パッティング材は、コットンの使用により化粧水の保持性は良好なものの、化粧水の肌への転写性に劣り、また、化粧水を含浸させるとベタベタ感があり、肌に対する感触の点でも不満が残るものであった。
【０００４】
また、使用の便宜のため、予め化粧水が含浸された化粧シートが知られている。斯かる化粧シートとして、特許文献２には、化粧水が含浸された複数枚のシート材間に、疎水性シート状フィルムが介挿されてなる多層構造のシートタイプ化粧品が記載されている。このシートタイプ化粧品においては、パッティングに使用されるのは化粧水が含浸されたシート材であり、疎水性シート状フィルムは、シート材の取り出し容易及びシート材の強度保持のためのものである。
しかし、特許文献２に記載のシートタイプ化粧品は、パッティング材として機能する前記シート材が、化学合成繊維のみからなる不織布、あるいは化学合成繊維と天然繊維との通常の混合積繊体からなる不織布であるため、化粧水の保持性と転写性とのバランスの点で不満が残り、肌に対する感触の点でも改良の余地があった。また、剥離を容易にするために介挿されたシート状フィルムの廃棄処理や袋状包装体からの取り出し性や開封後の保管の問題があった。
【０００５】
【特許文献１】特開２００５−３４９１４３号公報
【特許文献２】特開２００３−３１０３４７号公報
【発明の開示】
【発明が解決しようとする課題】
【０００６】
従って本発明の目的は、化粧水を保持し易く且つ化粧水の肌への転写が良好で、肌に対する感触に優れる化粧シート用不織布を提供することにある。
【課題を解決するための手段】
【０００７】
本発明は、化粧水が含浸される化粧シート用不織布であって、該化粧シート用不織布がセルロース系繊維及び疎水性繊維を含んで構成され、構成繊維の繊維交絡によってシート形態が保たれており、該疎水性繊維が該化粧シート用不織布の表面部分に偏在している化粧シート用不織布を提供することにより前記目的を達成したものである。
【０００８】
また本発明は、前記化粧シート用不織布に、化粧水が含浸されてなる化粧シートを提供することにより前記目的を達成したものである。
【発明の効果】
【０００９】
本発明によれば、化粧水を保持し易く且つ化粧水の肌への転写が良好で、肌に対する感触に優れる化粧シートを提供することができる。
【発明を実施するための最良の形態】
【００１０】
以下、本発明の化粧シート用不織布について説明する。
本発明の化粧シート用不織布は、化粧水が含浸される化粧シート用不織布である。即ち、本発明の化粧シート用不織布は、予め化粧水が含浸されて湿潤状態とされているものではなく、化粧水の含浸前は乾燥状態とされているものである。
【００１１】
本発明の化粧シート用不織布は、セルロース系繊維及び疎水性繊維を含んで構成されている。セルロース系繊維としては、本来親水性を有するものが用いられ、本来は親水性でないが親水化処理によって親水性になされた繊維は用いられない。セルロース系繊維としては、例えばコットン（綿）等の天然繊維や、パルプ、レーヨン、キュプラ、リヨセル、テンセル等が挙げられる。これらのセルロース系繊維は、１種を単独で用いても良く、２種以上を併用しても良い。上記のセルロース系繊維の中でも、コットン繊維、レーヨン、リヨセル、テンセルが好ましく、特に、コットン繊維が好ましく、とりわけ、脱脂綿繊維が好ましい。脱脂綿繊維は、コットン繊維の一種であり、原綿が漂白された繊維である。脱脂綿繊維は、原綿に付着していた天然油脂が除去されているため、親水性が高く、水の保持性に優れている。従って、脱脂綿繊維を用いることで、化粧水の保持性を一層高めることができる。
【００１２】
本発明で用いられるセルロース系繊維の繊維径は、肌に対する良好な感触を得る観点から、好ましくは０．１１〜１１ｄｔｅｘ、更に好ましくは０．２２〜５．５ｄｔｅｘである。ここでｄｔｅｘ（デシテックス）は、１０，０００ｍ当りのグラム数で表した繊維の太さの単位である（ＪＩＳ  Ｌ０１０１で規定）。コットン繊維（脱脂綿繊維）を用いた場合は、断面形状が真円でないので、断面の縦横比を３として計算した場合に、上記の繊維径範囲に入ることが好ましい。
さらに、セルロース系繊維として前記コットン繊維を用いた場合、肌に対する良好な感触を得る観点から、コットン繊維のＪＩＳ  Ｌ１０１９で規定されるマイクロネア繊度（μｇ／ｉｎ）は、２．５〜６．０μｇ／ｉｎが好ましく、３．１〜４．４μｇ／ｉｎがより好ましい。
また、セルロース系繊維の繊維長については特に制限はされないが、使用時の感触及び生産性の点から５〜７０ｍｍが好ましい。
【００１３】
本発明で用いられる疎水性繊維は、下記疎水性評価試験において水性インクで染色されない繊維である。前記セルロース系繊維は、通常、白色であり、下記疎水性評価試験において試験液で染色されて青色になる。
＜疎水性評価試験＞
試験液として染料メチレンブルー０．０１重量％を溶解した青色の水溶液をシャーレに準備する。評価対象である繊維０．１ｇ（不織布にする前の状態）をピンセットでシャーレ内の試験液に５秒間浸漬させる。試験液から取り出した時に繊維に試験液が浸透せず、染色されていないものを疎水性繊維とする。
【００１４】
本発明で用いられる疎水性繊維の具体例としては、ポリオレフィン系樹脂やポリエステル系樹脂等の疎水性樹脂からなる合成繊維が挙げられる。例えば、ポリエステル、ポリプロピレン、ポリエチレン、ポリアミド、ポリスチレン、ナイロン、アセテート等の樹脂からなる合成繊維が挙げられる。該合成繊維は、上記の１種類の樹脂若しくは２種類以上の樹脂がブレンドされたブレンドポリマーからなる単一繊維でも良く、２種類以上の樹脂を含有する複合繊維でも良い。ここでいう複合繊維は、成分の異なる２種類以上の樹脂を紡糸口金で複合し、同時に紡糸して得られる繊維で、複数の成分がそれぞれ繊維の長さ方向に連続した構造で単繊維内で相互接着しているものをいう。複合繊維の形態には、並列型（サイドバイサイド型）や芯鞘型等があるが、本発明においては複合繊維の形態は特に制限されない。但し、分割型複合繊維（高圧水流などの物理的な力で繊維の一部が剥離分割する複合繊維）は、分割するために高水圧が必要で、このため本発明の化粧シート用不織布が硬くなるため、好ましくない。
【００１５】
好ましい疎水性繊維としては、ポリエステル系又はポリオレフィン系繊維が挙げられる。より具体的には、例えば、ポリエチレンテレフタレート（ＰＥＴ）、ポリプロピレン（ＰＰ）、ポリエチレン（ＰＥ）等の単一繊維；ＰＥＴを芯、ＰＥを鞘とする芯鞘型複合繊維；ＰＰを芯、ＰＥを鞘とする芯鞘型複合繊維；ＰＰを芯、低融点ＰＰ（芯のＰＰよりも融点の低いＰＰ）を鞘とする芯鞘型複合繊維；ＰＥＴを芯、低融点ＰＥＴ（芯のＰＥＴよりも融点の低いＰＥＴ）を鞘とする芯鞘型複合繊維；ＰＥＴを芯、ＰＰを芯とする芯鞘型複合繊維等が挙げられる。
上記の疎水性繊維の中でも、繊維の柔らかさ、比重が１より大きくスパンレース法で不織布を製造する際の繊維交絡のしやすさ、繊維の入手のしやすさの観点より、ＰＥＴの単一繊維、ＰＥＴ（芯）／ＰＥ（鞘）の芯鞘型複合繊維が特に好ましい。
【００１６】
本発明で用いられる疎水性繊維の繊維径、繊維長は、それぞれ上述したセルロース系繊維と同様の範囲であることが好ましい。また、疎水性繊維の断面形状は特に制限されないが、良好な感触の点で円形が好ましい。
【００１７】
また、ＤＲＹ状態でセルロース系繊維の直径に対する疎水性繊維の直径の比率（ＤＲＹ状態の疎水性繊維の直径／ＤＲＹ状態のセルロース系繊維の直径）としては、良好な感触の点で０．２〜３倍であることが好ましく、０．５〜２倍であることが更に好ましい。
また、ＷＥＴ状態でセルロース系繊維の直径に対する疎水性繊維の直径の比率（ＷＥＴ状態の疎水性繊維の直径／ＷＥＴ状態のセルロース系繊維の直径）としては、良好な感触の点で０．１５〜２．７５倍であることが好ましく、０．４５〜１．７５倍であることが更に好ましい。
尚、セルロース系繊維がコットン繊維（脱脂綿繊維）の場合は、前述のようにコットン繊維の断面形状を真円と仮定して計算すれば良い。ここで、「真円と仮定して計算する」とは、コットン繊維の断面を縦横比３の矩形として面積Ｓを算出し、その面積Ｓを真円に換算し、Ｓ＝π×（Ｄ／２）2の式より直径Ｄを計算することを意味する。また直径に分布がある場合、平均値を用いて計算する。
【００１８】
本発明で用いられる疎水性繊維は、繊維の長さ方向において屈曲部を有していることが好ましい。ここで、屈曲部とは、疎水性繊維の倍率１００倍の顕微鏡写真において、図１に示すように、該繊維が湾曲あるいは屈曲し始める２箇所の点（カーブ開始点）それぞれから接線を引き、これら接線の交点での角度をαとした時に、この角度αが１３５°以下となる部位である。
疎水性繊維が斯かる屈曲部を有していることにより、セルロース系繊維（コットン繊維）の脱落が一層効果的に防止され、また、不織布のクッション性が一層向上する。
【００１９】
また、疎水性繊維が有する屈曲部の数が多いほど、セルロース系繊維等の他の繊維との接触点が増えるため、該他の繊維の脱落防止及びクッション性の向上効果の点で有利になる。斯かる観点から、不織布の表面部分における屈曲部の数は、好ましくは１個以上、更に好ましくは２〜３０個である。ここで、不織布の表面部分における屈曲部の数は、該表面部分の倍率１００倍の顕微鏡写真において、タテ２．１６ｍｍ×ヨコ２．８８ｍｍの四角形形状の領域中に存在する疎水性繊維の屈曲部の数を数えることによって得られる。
【００２０】
前記セルロース系繊維と前記疎水性繊維との含有重量比は、化粧水の含浸性と肌触りとのバランスの観点から、セルロース系繊維：疎水性繊維＝５０：５０〜９０：１０が好ましく、セルロース系繊維：疎水性繊維＝６０：４０〜８０：２０が更に好ましい。
【００２１】
本発明の化粧シート用不織布の構成繊維は、上述したセルロース系繊維及び疎水性繊維のみであっても良く、あるいはこれらの繊維に加えて更に他の繊維を含んでいても良い。本発明の化粧シート用不織布に含有可能な他の繊維としては、例えば、並列型（サイドバイサイド型）、偏芯型の潜在捲縮繊維等が挙げられる。セルロース系繊維及び疎水性繊維以外の他の繊維の含有量は、化粧シート用不織布の乾燥重量に対して、好ましくは３０重量％以下である。
【００２２】
本発明の化粧シート用不織布は、構成繊維の繊維交絡によってシート形態が保たれている。「構成繊維の繊維交絡によってシート形態が保たれている」とは、化粧シート用不織布が、構成繊維間を結合するためのバインダー等の接着剤を含まないか、又は化粧シート用不織布における該接着剤の含有量が好ましくは５重量％以下、更に好ましくは３重量％以下であること意味する。このような不織布は、柔軟性が高く、ふんわり感が良好で、顔面等にパッティングしたときに心地良い。構成繊維の繊維交絡によってシート形態が保たれている本発明の不織布は、例えば後述するように、セルロース系繊維及び疎水性繊維を含む未結合繊維ウエブを高圧水流処理（スパンレース）することにより得られる。
【００２３】
本発明の化粧シート用不織布においては、前記疎水性繊維が該不織布の表面部分に偏在している。ここで、「疎水性繊維が不織布の表面部分に偏在している」には、１）シート形態の不織布を厚み方向に３等分したときの一面側の領域（第１部分）及び他面側の領域（第２部分）それぞれの方が、これら両表面部分に挟まれた領域（第３部分、第１部分及び第２部分以外の領域）よりも、疎水性繊維の分布量が相対的に多くなっている形態、及び２）シート形態の不織布を厚み方向に２等分したときの一面側の領域（第１部分）の方が、該一面側とは反対側の他面側の領域（第３部分、第１部分以外の領域）よりも、疎水性繊維の分布量が相対的に多くなっている形態が含まれる。即ち、不織布の表面部分とは、不織布を厚み方向に３等分したときの一面側の領域（第１部分）及び他面側の領域（第２部分）の両表面部分、あるいは不織布を厚み方向に２等分したときの一面側の領域（第１部分）である。尚、前記１）の形態において、第１部分と第２部分とでは疎水性繊維の分布量に実質的な差は無い。
このように疎水性繊維が不織布の表面部分に偏在していることにより、不織布の肌に対する感触（拭き心地）及び化粧水の保持性が良好になると共に、化粧水の転写性が向上し、疎水性繊維間に存在する化粧水がパッティング動作によって肌にスムーズに転写されるようになる。
疎水性繊維が不織布の表面部分に偏在していることは、下記方法によって疎水性繊維の占有面積率を算出することによって確認することができる。
【００２４】
＜繊維の占有面積率の測定方法＞
前述の疎水性評価試験と同様にして、試験液として染料メチレンブルー０．０１重量％を溶解した青色の水溶液をシャーレに準備する。評価対象である不織布をピンセットでシャーレ内の試験液に５秒間浸漬させる。これにより、不織布の構成繊維のうち、前記セルロース繊維の如き親水性繊維のみが染色され、疎水性繊維は染色されない。試験液で染色された不織布を乾燥させた後、該不織布をその厚み方向に切断して適当なサイズの試験片を切り出し、該試験片を測定サンプルとする。
この測定サンプルの切断面（不織布の厚み方向の断面）の写真を撮り、この切断面写真を不織布の厚み方向に３等分して前記第１、第２及び第３部分を形成し、画像処理ソフト（米国Media Cybernetics社製「Image Pro Plus」）で該切断面写真の画像処理を行い、これら第１、第２及び第３部分それぞれについて、当該各部分の断面積に占める、染色されていない繊維（疎水性繊維）の占有面積の割合（占有面積率）を算出する。こうして算出された各部分における疎水性繊維の占有面積率（％）を比較したときに、不織布の表面部分である第１部分及び第２部分それぞれにおける疎水性繊維の占有面積率が、第３部分における疎水性繊維の占有面積率よりも大きい場合に、「疎水性繊維が不織布の表面部分に偏在している」とする。
【００２５】
また、上記の切断面写真を３等分する方法において、「疎水性繊維が不織布の表面部分に偏在している」に該当しない場合には、次の方法を行なう。即ち、別の前記測定サンプルの切断面の写真を撮り、この切断面写真を不織布の厚み方向に２等分して前記第１及び第３部分を形成し、上記と同様に画像処理ソフトで該切断面写真の画像処理を行い、これら第１及び第３部分それぞれについて、疎水性繊維の占有面積率を算出し、第１部分における疎水性繊維の占有面積率が、第３部分における疎水性繊維の占有面積率よりも大きい場合に、「疎水性繊維が不織布の表面部分に偏在している」とする。
【００２６】
前記第１部分〔前記１）の形態においては第２部分も含む。以下、特に断らない限り、同じ。〕における疎水性繊維の占有面積率と、前記第３部分における疎水性繊維の占有面積率との差は、好ましくは１０％以上、更に好ましくは２０％以上である。尚、上述したように、前記１）の形態において、第１部分と第２部分とでは疎水性繊維の分布量に実質的な差は無く、第１部分における疎水性繊維の占有面積率と、第２部分における疎水性繊維の占有面積率との差は、通常、１０％以下である。
また、第１部分における疎水性繊維の占有面積率は、好ましくは５０％以上、更に好ましくは５５〜７５％である。
一方、不織布における表面部分（第１部分）以外の部分である前記第３部分における疎水性繊維の占有面積率は、好ましくは５０％以下、更に好ましくは２５〜４５％である。
尚、本発明の化粧シート用不織布の構成繊維がセルロース系繊維及び疎水性繊維のみである場合、１００から疎水性繊維の占有面積率を引いて得られた数値が、当該部分おけるセルロース系繊維（親水性繊維）の占有面積率（％）である。
【００２７】
前記１）の形態における疎水性繊維の分布状態は、例えば、セルロース系繊維及び疎水性繊維が適宜混合されたシート状の未結合繊維ウエブの一面側及び他面側それぞれに対して、順次高圧水流を当てることによって得られる。上述の如き疎水性繊維の分布状態が得られる理由は定かではないが、このように、セルロース系繊維及び疎水性繊維を含むシート状ウエブの一面側から水圧をかけた時、セルロース系繊維と疎水性繊維との比重差に起因し疎水性繊維が一面側の表面部分に偏在し、また、繊維同士が強く交絡し、その後更に、他面側から高圧水流を当てることによって、疎水性繊維がセルロース系繊維との比重差に起因して、他面側の表面部分にも偏在し、上述の如き疎水性繊維の分布状態が形成されるものと推察される。
また、前記２）の形態における疎水性繊維の分布状態は、例えば、未結合繊維ウエブの一面側のみから高圧水流を当てることによって得られる。
【００２８】
本発明の化粧シート用不織布は、好ましくは次のようにして製造される。即ち、セルロース系繊維及び疎水性繊維を含むシート状の未結合繊維ウエブの一面側及び他面側それぞれに対して順次高圧水流を当てる〔前記２）の形態においては一面側のみに高圧水流を当てる〕ことにより、該繊維ウエブを水流交絡させて含水状態のスパンレース不織布を得、該スパンレース不織布を表面平滑化のためにプレスロールに通してプレスした後に乾燥させることにより得られる。前記未結合繊維ウエブは、カード機を用いてウエブ形成する公知のカード法により得られる。ウエブを水流交絡させるときの水圧は、ウエブの坪量等に応じて適宜調整すれば良く、通常のスパンレース不織布の製造時における水圧と同等（１〜３５ＭＰａ程度）とすることもできるが、該水圧よりも低水圧にすることが好ましい。また、プレスロールによるプレス圧も、ウエブの坪量等に応じて適宜調整すれば良く、線圧で１〜６０ｋｇ／ｃｍ、特に３〜３０ｋｇ／ｃｍとすることが好ましい。
【００２９】
尚、好ましいセルロース系繊維の一つであるコットン繊維（脱脂綿繊維）は、繊維長の分布が広く、感触向上のために前記低水圧でコットン繊維同士を交絡させると繊維が脱落したり毛羽立ち易い傾向がある。しかし、本発明のようにコットン繊維と共に疎水性繊維を併用した場合には、好ましくは前記低水圧でコットン繊維と疎水性繊維とを交絡することにより、疎水性繊維が表面部分に密に存在し、コットン繊維の脱落防止、感触向上、クッション層形成などが可能となる。
【００３０】
本発明の化粧シート用不織布の坪量は、化粧水の保持性能の向上、徐放性の観点から、好ましくは２０〜１１０ｇ／ｍ2、更に好ましくは２５〜８５ｇ／ｍ2である。
同様の観点から、本発明の化粧シート用不織布の厚み〔乾燥状態の不織布の厚み（ＤＲＹ厚み）〕は、好ましくは０．１５〜０．８５ｍｍ、更に好ましくは０．２５〜０．６５ｍｍである。
上記坪量は、不織布を１００ｍｍ×１００ｍｍの寸法に切り出してその重量を測定し、これを１ｍ2の重量に換算して求める。上記厚みは、不織布を１００ｍｍ×１００ｍｍの寸法に切り出して、３．７ｇｆ／ｃｍ2の荷重下で測定する。
【００３１】
本発明の化粧シート用不織布の比容積〔乾燥状態の不織布の比容積（ＤＲＹ比容積）〕は、不織布にふっくら感を付与すると共に、化粧水の保持性及び柔軟性を高める観点から、好ましくは６．４〜１３ｃｍ3／ｇ、更に好ましくは６．７〜１２ｃｍ3／ｇである。上記比容積は、上記の坪量及び厚みから算出される。
【００３２】
本発明の化粧シート用不織布は、その乾燥時（化粧水の含浸前）におけるバルクソフトネスが、流れ方向（ＭＤ）及び幅方向（ＣＤ）の何れにおいても、好ましくは０．０３〜０．８Ｎ、更に好ましくは０．０６〜０．６Ｎである。不織布のバルクソフトネスが斯かる範囲内にあることにより、風合いが一層良好になり、肌へのパッティング時の使用感が一層向上する。
ここで、例えばＭＤのバルクソフトネスの場合は、化粧シート用不織布を３０ｍｍ（ＭＤ）×１５０ｍｍ（ＣＤ）の大きさにカットし、このカット片を丸めて円筒を作り（このとき、不織布の重なり部分の長さを１０ｍｍとし、該重なり部分の２箇所をステープラで固定する）、圧縮速度１０ｍｍ／ｍｉｎで該円筒を上から下方向（ＭＤ）に圧縮した時の最大荷重を測定することによって得られる。
バルクソフトネスを上記範囲内とするためには、セルロース系繊維と疎水性繊維との割合（含有重量比）を前記範囲内とすることが有効であり、更に、不織布製造時における未結合繊維ウエブを水流交絡させる時の水圧を、通常のスパンレース不織布の製造時における水圧よりも低水圧にすることが有効である。
【００３３】
本発明の化粧シート用不織布は、その飽和保水量が単位重量当たり２００〜１３００％、特に２５０〜１０００％であることが好ましい。これによって十分な量の化粧水を保持することができる。飽和保水量は、不織布の構成繊維によって形成される空間と、繊維自身の材質とに依存するものであり、これらを適宜調節することで、飽和保水量を前記範囲にすることができる。
飽和保水量は次のようにして測定される。不織布を１００ｍｍ×１００ｍｍの寸法に切り出してその重量を測定する。イオン交換水に不織布を１５分以上浸漬し、取り出し後に１分以上液をしたたり落とし、重量を測定し、浸漬前後の重量の差を計算することにより求めることができる。
【００３４】
本発明の化粧シート用不織布は、化粧水を含浸し湿潤状態にしてから肌のパッティング等に使用される。本発明の化粧シート用不織布は、主として、疎水性繊維が該不織布の表面部分に偏在していることによって、肌に対する感触が良好で、拭き心地が良く、化粧水を含浸させたときの保持性及び含浸された化粧水の肌への転写性の両方に優れている。また、本発明の化粧シート用不織布は、主として構成繊維の繊維交絡によってシート形態が保たれていることによって、柔軟で、ふんわり感があり、肌に当てたときに心地良い。
【００３５】
本発明の化粧シート用不織布に化粧水を含浸させて化粧シートとする場合、該不織布への化粧水の含浸量は、該不織布の単位重量当たり３００〜１２００％、特に４００〜１０００％であることが好ましい。化粧シート用不織布への化粧水の含浸方法は、手動でも良く、工業的な方法で行っても良い。
【００３６】
本発明に適用可能な化粧水としては、水性のものであれば特に制限されない。通常、皮膚用外用剤として利用されるものの中から、例えば美白成分、皮膚保湿成分、血行促進成分、肌引き締め成分、リフトアップ成分、ターンオーバー促進成分等のスキンケア効果の目的に応じて選択される成分を含む水性化粧水が挙げられる。化粧水の粘度は、本発明の化粧シート用不織布への化粧水の均一な含浸性や肌へ転写した時のさっぱり感を得るといった観点から、３０℃において１〜５０００ｍＰａの範囲にあることが好ましく、１〜５００ｍＰａの範囲にあることが更に好ましい。
【実施例】
【００３７】
以下、本発明を実施例により更に具体的に説明するが、本発明は斯かる実施例に限定されるものではない。
【００３８】
〔実施例１〕
繊維径１．７ｄｔｅｘ相当の漂白した脱脂綿繊維（セルロース系繊維）７０重量％と、繊維径１．４５ｄｔｅｘのＰＥＴ繊維（疎水性繊維）３０重量％とを含むシート状の未結合繊維ウエブをカード法により製造し、このウエブの一面側及び他面側それぞれに対して、順次高圧水流を当てることにより該ウエブを水流交絡させて含水状態のスパンレース不織布を得、該スパンレース不織布をプレスロールに通してプレスした後に乾燥させることにより、目的とする化粧シート用不織布を得た。この化粧シート用不織布は、構成繊維間を結合するためのバインダー等の接着剤を一切含んでいない。
【００３９】
〔実施例２〕
実施例１において、疎水性繊維として前記ＰＥＴ繊維に代えて、繊維径２．２０ｄｔｅｘの芯鞘型複合繊維（芯ＰＥＴ、鞘ＰＥ、非分割型）を用いた以外は実施例１と同様にして不織布を製造し、これを実施例２のサンプルとした。
【００４０】
〔比較例１〕
実施例１において、疎水性繊維を使用せずに脱脂綿繊維１００重量％の未結合繊維ウエブを製造し、且つ水流交絡後のプレスロールによるプレスをしなかった以外は実施例１と同様にして不織布を製造し、これを比較例１のサンプルとした。
【００４１】
こうして得られた実施例及び比較例の各不織布に、下記表１に示す組成の化粧水を含浸させ、化粧シートを得た。化粧水の含浸量は、不織布の単位重量当たり８００％とした。
下記表１中の＊１〜＊４は、それぞれ次の通り。
＊１：エマルゲン１６２０Ｇ（花王株式会社製エーテル系非イオン性界面活性剤）
＊２：アサピック（旭化成ケミカルズ社製、アジピン酸）
＊３：ＰＥＧ−１５４０（三洋化成社製、平均分子量１５４０）
＊４：ペムレンＴＲ−１〔商品名、Noveon,Inc製、アクリル酸メタクリル酸アルキル（炭素数１０〜３０）共重合体〕
【００４２】
【表１】
0004976250.tif 000002
【００４３】
〔化粧水含浸前の不織布の評価〕
実施例及び比較例の各不織布について、坪量、ＤＲＹ厚み、ＤＲＹ比容積、バルクソフトネス、疎水性繊維における屈曲部の数、表面部分（前記第１部分及び前記第２部分）における疎水性繊維及びセルロース系繊維それぞれの占有面積率、表面部分以外の部分（前記第３部分）における疎水性繊維及びセルロース系繊維それぞれの占有面積率を、それぞれ上述した方法に従って測定した。これらの結果を下記表２に示す。
尚、下記表２中の「表面部分における疎水性繊維（セルロース系繊維）の占有面積率」は、前記第１部分及び前記第２部分それぞれにおける疎水性繊維（セルロース系繊維）の占有面積率の平均値である。
【００４４】
また、下記表２中の「化粧水の保持量」は次のようにして求めた。
先ず、不織布を１００ｍｍ×１００ｍｍの寸法に切り出して、その重量を測定する。次いで、切り出した不織布を化粧水に１５分以上浸漬し、所定時間経過後に該不織布を取り出し、その後、該不織布を１分以上吊り下げることによって、したたる化粧水を落とし、該不織布の重量を測定し、浸漬前後の不織布の重量比を化粧水の保持量（％）として求めた。この保持量が大きいほど、化粧水の保持性が良好であると評価される。
【００４５】
また、下記表２中の「化粧水の転写量」は次のようにして求めた。
先ず、５０ｍｍ×７０ｍｍの大きさの不織布に、該不織布の自重に対して化粧水を８００％含浸させた後、全体の重量を測定する。この測定重量をＡとする。次いで、不織布をクレシア（株）製のキムタオル（商品名）で全体を包む。次いで、キムタオルで包んだ不織布の上に１００ｍｍ×１００ｍｍのアクリル板を載せ、さらにその上に錘を載せて合計で３６０ｇの荷重（＝３．６ｇ／ｃｍ2）を加える。５秒間荷重後、錘及びアクリル板を取り除き、重量を測定する。この測定重量をＢとする。初期重量との差分（Ａ−Ｂ）を算出し、これを化粧水の転写量（ｇ）とする。
尚、化粧水の転写量を、上記のように３．６ｇ／ｃｍ2の荷重を加えた条件下で測定する理由は、当該荷重が、人が不織布で肌に化粧水をパッティングする際に該不織布に加わる一般的な荷重であることによる。
【００４６】
〔化粧シートの評価〕
実施例及び比較例の不織布を用いて得られた前記の各化粧シートについて、１０人の成人女性パネルに、顔面にパッティングする際の拭き心地、柔らかさ、ふんわり感それぞれを官能評価させた。官能評価は、女性パネルにクレンジングクリームで洗顔してもらい、タオルで水気を拭き取った後で、恒温恒湿度（２０℃、６５％ＲＨ）の条件下で行った。
評価項目毎に、良好と判断したパネルの人数が９名以上の場合をＡ（最高評価）、７〜８名の場合をＢ、５〜６名の場合をＣ、３〜４名の場合をＤ、２名以下の場合をＥ（最低評価）とした。また、これらの総合評価として、各評価項目全てがＡの場合を◎（最高評価）、Ａが２つ以上の場合を○、Ａが１つの場合を△、Ａが無い場合を×（最低評価）とした。これらの結果を下記表２に示す。
【００４７】
【表２】
0004976250.tif 000003
【図面の簡単な説明】
【００４８】
【図１】図１は、屈曲部の説明図である。
【図１】
0004976250.tif 000004